(57)【特許請求の範囲】
【請求項１】
基材の少なくとも片面に、インク受理層を設けたインクジェット記録用シートにおいて、
前記インク受理層には、バインダーとしてのアセトアセチル変性ポリビニルアルコールと塩基性アルミニウム塩と填料とが含まれているとともに、さらにジメチルアミンとエピクロルヒドリンとの重合物もしくはジアリルジメチルアンモニウムクロライドの重合物が含まれ、
前記基材と前記インク受理層との間に、架橋剤としてのアジピン酸ジヒドラジドを含むアンダーコート層を設け、
前記インク受理層のｐＨは、３．０〜５．５であり、
前記塩基性アルミニウム塩の含有量は、填料に対して０．０３〜０．０９であり、
前記ジメチルアミンとエピクロルヒドリンとの重合物もしくはジアリルジメチルアンモニウムクロライドの重合物の含有量は、填料に対して０．０５〜０．２１である
ことを特徴とするインクジェット記録用シート。
【発明の詳細な説明】
【技術分野】
【０００１】
本発明は、インク吸収性と塗工層強度に優れたインクジェット記録用シートに関するものである。
【背景技術】
【０００２】
インクジェット記録装置は、高画質のフルカラー画像が容易に得られること、高速化が容易なこと、ランニングコストが低いこと等の利点により、コンピュータ用プリンター、カラー複写機等、多岐にわたる分野で急速に普及しつつある。このため、インクジェット記録装置に用いられるインクジェット記録用シートに対して、特に近年は、写真調の精細な画像の印画や屋外でのポスターとしての使用等、用途の広がりに応じ、より高度な水準の品質が要求される。かかるインクジェット記録用シートとして、基材の表面に、インク受理層を設けたインクジェット記録用シートが用いられている。インク受理層としては、架橋剤とバインダーと無機顔料とを含有するものが知られているが（例えば特許文献１参照。）、塗工液が架橋剤とバインダーとを含むと増粘を起こしやすく、良好な塗工面が得られない。
【０００３】
この問題を解決するインクジェット記録用シートとして、基材上に、バインダーと架橋剤を含む第１の層を設け、この第１の層上にバインダーと無機顔料を含む第２の層を設けたインクジェット記録用シートが知られている（例えば特許文献２参照。）。第１の層は、アセトアセチル変性ポリビニルアルコールとの間で共有結合を形成し得る架橋剤を含むものである。また、第２の層は、白色顔料とアセトアセチル変性ポリビニルアルコールを含むものである。しかし、このインクジェット記録用シートは、塗工層強度に改善の余地があった。
【先行技術文献】
【特許文献】
【０００４】
【特許文献１】特開２００６−１７５８０６号公報
【特許文献２】特開２００９−１２５９５６号公報
【発明の概要】
【発明が解決しようとする課題】
【０００５】
本発明が解決しようとする課題は、インク吸収性と塗工層強度に優れたインクジェット記録用シートを提供することにある。
【課題を解決するための手段】
【０００６】
前記課題を解決するため、本発明に係るインクジェット記録用シートは、基材の少なくとも片面に、インク受理層を設けたインクジェット記録用シートにおいて、前記インク受理層には、バインダーとしてのアセトアセチル変性ポリビニルアルコールと塩基性アルミニウム塩と填料とが含まれているとともに、さらにジメチルアミンとエピクロルヒドリンとの重合物もしくはジアリルジメチルアンモニウムクロライドの重合物が含まれ、前記基材と前記インク受理層との間に、架橋剤としてのアジピン酸ジヒドラジドを含むアンダーコート層を設け、インク受理層のｐＨが、３．０〜５．５であり、塩基性アルミニウム塩の含有量が、填料に対して０．０３〜０．０９であり、ジメチルアミンとエピクロルヒドリンとの重合物もしくはジアリルジメチルアンモニウムクロライドの重合物の含有量が、填料に対して０．０５〜０．２１であることを特徴とする。
【０００７】
このように、インク受理層に、バインダーとしてのアセトアセチル変性ポリビニルアルコールと塩基性アルミニウム塩と填料とが含まれているとともに、さらにジメチルアミンとエピクロルヒドリンとの重合物もしくはジアリルジメチルアンモニウムクロライドの重合物が含まれ、アンダーコート層に、架橋剤としてのアジピン酸ジヒドラジドを含み、インク受理層のｐＨが、３．０〜５．５であり、塩基性アルミニウム塩の含有量が、填料に対して０．０３〜０．０９であり、ジメチルアミンとエピクロルヒドリンとの重合物もしくはジアリルジメチルアンモニウムクロライドの重合物の含有量が、填料に対して０．０５〜０．２１であることにより、インク吸収性と塗工層強度に優れたインクジェット記録用シートが得られる。
【発明の効果】
【０００８】
本発明によれば、インク吸収性と塗工層強度に優れたインクジェット記録用シートが得られる。
【発明を実施するための形態】
【０００９】
以下、本発明に係るインクジェット記録用シートの一実施形態を説明する。本実施形態のインクジェット記録用シートは、基材の少なくとも一方の面に、アンダーコート層とインク受理層を順次設けてなるものである。すなわち、本実施形態のインクジェット記録用シートは、基材の片面にアンダーコート層とインク受理層を順次設けてもよいし、アンダーコート層とインク受理層を両面に設けてもよい。また、基材の片面にアンダーコート層とインク受理層を順次設けたとき、残りの片面には、本実施形態以外のインク受理層やアンダーコート層等の層を１層又は２層以上設けるようにしてもよい。
【００１０】
基材としては、紙、プラスチックフィルム、不織布等の従来インクジェット記録用シートに用いられるものであれば特に限定されないが、耐水性の観点から、プラスチックフィルムが特に好適である。プラスチックフィルムの素材としては、塩化ビニル、ポリエチレンテレフタレート、ポリプロピレン、ポリスチレン、ポリカーボネート等の一般的な熱可塑性樹脂、あるいは炭酸カルシウム等の無機粉末を内添させたもの、有機ピグメントを内添させたもの等から選択することが可能である。
【００１１】
アンダーコート層は、バインダーと架橋剤としてのアジピン酸ジヒドラジドが含まれるものである。
アンダーコート層のバインダーとしては、インクジェット記録用シートの基材上に設けられるインク受理層やアンダーコート層等の層に用いられるものであれば特に限定されず、例えば、ポリビニルアルコール樹脂、ポリビニルアセタール樹脂、ポリビニルピロリドン樹脂、ゼラチン、メチルセルロース、カルボキシメチルセルロース、ポリエステル、アクリル、ウレタン、塩素化ポリプロピレン、バーサチック酸ビニルおよびこれらの共重合物、スチレン−アクリル共重合体、エチレン−酢酸ビニル共重合体、スチレン−ブタジエンゴムおよびこれらの共重合物などが挙げられ、１種単独で用いても２種以上併用して用いてもよい。これらの中でも特に常温架橋型のアクリル樹脂が好ましい。
【００１２】
アンダーコート層の架橋剤として、アジピン酸ジヒドラジド（以下、「ＡＤＨ」という。）を用いる。架橋剤は、ＡＤＨを単独で用いることが好ましいが、ＡＤＨを含有させる効果を損なわない範囲で他の架橋剤を含有させてもよい。他の架橋剤としては、アセトアセチル変性ポリビニルアルコールと架橋するものであれば特に限定されない。アンダーコート層中の架橋剤の含有量は、固形分比率でアンダーコート層全量に対して０．３〜２．０重量％が好ましく、０．７〜１．７重量％がより好ましく、特に０．８〜１．１重量％が好ましい。アンダーコート層中の架橋剤の含有量が固形分比率で０．３重量％未満だと塗工層強度の向上が小さく、また、２．０重量％を超えるとインクのにじみが大きくなるからである。
【００１３】
アンダーコート層は、バインダーと架橋剤の他に添加剤を必要に応じて含有してもよい。添加剤としては、例えば、顔料、硬化剤、界面活性剤、分散剤、増粘剤、保水剤、消泡剤、耐水化剤、着色剤、防腐剤等を適宜組み合わせて添加してなるものを用いることができる。
【００１４】
アンダーコート層は、架橋剤とバインダーと添加剤を水その他の適当な溶媒に分散または溶解させた塗工液を作成し、これを基材の表面に塗工して乾燥することで基材の表面上に形成される。塗工液を塗工する装置としては、塗工紙に用いられる公知ものを用いることができ、例えば、エアナイフコーター、グラビアコーター、ブレードコーター、ロールコーター、リバースロールコーター、バーコーター、カーテンコーター、ダイスロットコーター、チャンプレックスコーター、サイズプレスコーター、ゲートロールコーター、あるいはビルブレードコーター等を用いることができ、これらのコーターを１つ以上有するオンマシンコーターあるいはオフマシンコーターによって、基材上にアンダーコート層を一層あるいは多層に分けて設けることができる。
【００１５】
アンダーコート層を形成するための塗工量としては、特に限定されないが、例えば、塗工層の強度及びインクのにじみの観点から、片面あたり固形分で２〜８ｇ／ｍ２が好ましく、特に３〜８ｇ／ｍ２が好ましい。塗工量が片面あたり固形分で２ｇ／ｍ２未満だとＡＤＨの含有量が小さく塗工層強度は得られず、また、８ｇ／ｍ２を超えるとインクのにじみが生じてくるからである。
【００１６】
インク受理層は、バインダーとしてのアセトアセチル変性ポリビニルアルコール（以下、「アセトアセチル変性ＰＶＡ」という。）と塩基性アルミニウム塩と填料とが含まれるものである。
【００１７】
インク受理層の填料（フィラー）として、シリカを用いることが好ましい。シリカとしては湿式法によるゲルタイプのものが好ましい。填料は、シリカを単独で用いることが好ましいが、シリカ以外の填料を含有させてもよい。他の填料としては、インクジェット記録用シートに用いられるものであれば特に限定されず、例えば、有機、無機の制限はなく、タルク、クレー、けいそう土、ポリスチレン、ポリメタクリレート、酸化チタン、焼成カオリン、含水マグネシウムシリケート等が挙げられる。これらは１種単独で用いても２種以上併用して用いてもよい。
【００１８】
インク受理層のバインダーとして、アセトアセチル変性ＰＶＡを用いる。バインダーは、アセトアセチル変性ＰＶＡを単独で用いることが好ましいが、アセトアセチル変性ＰＶＡを含有させる効果を損なわない範囲で他のバインダーを含有させてもよい。他のバインダーとしては、インクジェット記録用シートに用いられるものであれば特に限定されず、ポリビニルアルコール樹脂、ポリビニルアセタール樹脂、ポリビニルピロリドン樹脂、ゼラチン、メチルセルロース、カルボキシメチルセルロース、ポリエステル、アクリル、ウレタン、塩素化ポリプロピレン、バーサチック酸ビニルおよびこれらの共重合物、スチレン−アクリル共重合体、エチレン−酢酸ビニル共重合体、スチレン−ブタジエンゴムおよびこれらの共重合物等が挙げられ、１種単独で用いても２種以上併用して用いてもよい。
【００１９】
インク受理層中のバインダーと填料の固形分質量比は、填料の質量をＦ、バインダーの質量をＲとしたときの質量比（Ｆ／Ｒ）が、２．０〜５．０の範囲であることが好ましい。質量比（Ｆ／Ｒ）が２．０未満になるとインク吸収性が低下し、５．０を超えると塗工層強度が弱くなるからである。
【００２０】
インク受理層中の塩基性アルミニウム塩は、例えば、塩基性塩化アルミニウム、塩基性硫酸アルミニウム、塩基性乳酸アルミニウム、塩基性硝酸アルミニウム、塩基性スルファミン酸アルミニウム、塩基性ギ酸アルミニウム、塩基性酢酸アルミニウムなどが挙げられ、特に塩基性乳酸アルミニウムが好ましい。
塩基性アルミニウム塩の含有量は、填料に対して０．０３〜０．０９が好ましく、０．０５〜０．０７がより好ましい。填料に対する塩基性アルミニウム塩の含有量が、０．０９を超えるとインク吸収性が悪くなり、０．０３未満であると塗工層強度が向上しないからである。
【００２１】
インク受理層は、さらにジメチルアミンとエピクロルヒドリンとの重合物もしくはジアリルジメチルアンモニウムクロライドの重合物が含まれていることが好ましい。ジメチルアミンとエピクロルヒドリンとの重合物やジアリルジメチルアンモニウムクロライドの重合物は、塗工層強度をさらに向上させるためである。ジメチルアミンとエピクロルヒドリンとの重合物やジアリルジメチルアンモニウムクロライドの重合物の含有量は、填料に対して０．０５〜０．２１が好ましく、０．１０〜０．１６がより好ましい。填料に対するジメチルアミンとエピクロルヒドリンとの重合物やジアリルジメチルアンモニウムクロライドの重合物の含有量が、０．２１を超えるとインク吸収性が悪くなり、０．０５未満であると塗工層強度が向上しないからである。
【００２２】
インク受理層は、塗工層強度の観点からｐＨが３．０〜５．５であることが好ましい。なお、本発明でいうｐＨは、インク受理層の塗液に対するものである。
【００２３】
インク受理層は、バインダーと、塩基性アルミニウム塩と、填料と、ジメチルアミンとエピクロルヒドリンとの重合物、ジアリルジメチルアンモニウムクロライドの重合物との他に添加剤を必要に応じて含有してもよい。添加剤としては、例えば、消泡剤、濡れ性向上剤、分散剤、顔料、硬化剤、界面活性剤、増粘剤、保水剤、帯電防止剤、紫外線吸収剤、耐水化剤、着色剤、防腐剤等を適宜組み合わせて添加してなるものを用いることができる。
【００２４】
インク受理層は、バインダーと、塩基性アルミニウム塩と、填料と、ジメチルアミンとエピクロルヒドリンとの重合物、ジアリルジメチルアンモニウムクロライドの重合物と、添加剤とを水その他の適当な溶媒に分散または溶解させた塗工液を作成し、これを基材の表面に塗工して乾燥することで基材の表面上に形成される。塗工液を塗工する装置としては、塗工紙に用いられる公知ものを用いることができ、例えば、エアナイフコーター、グラビアコーター、ブレードコーター、ロールコーター、リバースロールコーター、バーコーター、カーテンコーター、ダイスロットコーター、チャンプレックスコーター、サイズプレスコーター、ゲートロールコーター、あるいはビルブレードコーター等を用いることができ、これらのコーターを１つ以上有するオンマシンコーターあるいはオフマシンコーターによって、基材上にインク受理層を一層あるいは多層に分けて設けることができる。
【００２５】
インク受理層を形成するための塗工量としては、特に限定されないが、例えば、片面あたり固形分で１０〜２２ｇ／ｍ２が好ましく、特に１２〜２２ｇ／ｍ２が好ましい。塗工量を２２ｇ／ｍ２以下とすることにより、塗工層強度を維持でき、また、１０ｇ／ｍ２以上とすることにより、インクの吸収性が優れるようになるからである。
【００２６】
このように、本実施形態のインクジェット記録用シートは、インク受理層に、バインダーとしてのアセトアセチル変性ＰＶＡ、塩基性アルミニウム塩、填料又はこれら化合物とジメチルアミンとエピクロルヒドリンとの重合物もしくはジアリルジメチルアンモニウムクロライドの重合物とが含まれ、アンダーコート層に、架橋剤としてのＡＤＨが含まれることで、インク吸収性と塗工層強度に優れるものである。すなわち、アセトアセチル変性ＰＶＡとＡＤＨとの架橋反応により塗工層強度が向上し、さらに、塩基性アルミニウム塩やジメチルアミンとエピクロルヒドリンとの重合物、ジアリルジメチルアンモニウムクロライドの重合物の添加により、塗工層強度がより向上していると推測される。このように塗工層強度が向上したことで、填料であるシリカの含有量を増やすことができ、インクの吸収性が向上し、さらに、塩基性アルミニウム塩やジメチルアミンとエピクロルヒドリンとの重合物、ジアリルジメチルアンモニウムクロライドの重合物の添加により、塗工層強度がより向上した。したがって、本実施形態のインクジェット記録用シートは、インク吸収容量の高い多孔質構造であるにもかかわらず塗工層強度及び湿潤状態での擦過性に優れ、かつ、ジメチルアミンとエピクロルヒドリンとの重合物やジアリルジメチルアンモニウムクロライドの重合物がカチオン性の化合物であるため、インクが定着するので、印画部であるインク受理層の耐水性に優れたものである。
【００２７】
本発明の実施形態のインクジェット記録用シートは、ジメチルアミンとエピクロルヒドリンとの重合物もしくはジアリルジメチルアンモニウムクロライドの重合物が含まれる場合、すなわち、インク受理層に、バインダーとしてのアセトアセチル変性ＰＶＡと、塩基性アルミニウム塩と、填料と、ジメチルアミンとエピクロルヒドリンとの重合物もしくはジアリルジメチルアンモニウムクロライドの重合物とが含まれ、アンダーコート層に、架橋剤としてのＡＤＨが含まれる場合、インク受理層の質量比（Ｆ／Ｒ）が２．０〜５．０の範囲であることが好ましく、さらに、填料に対する塩基性アルミニウム塩の含有量が０．０３〜０．０９で、填料に対するジメチルアミンとエピクロルヒドリンとの重合物もしくはジアリルジメチルアンモニウムクロライドの重合物の含有量が０．０５〜０．２１であることが好ましい。
【００２８】
なお、参考例のインクジェット記録用シートは、ジメチルアミンとエピクロルヒドリンとの重合物もしくはジアリルジメチルアンモニウムクロライドの重合物が含まれない場合、すなわち、インク受理層に、バインダーとしてのアセトアセチル変性ＰＶＡと、塩基性アルミニウム塩と、填料とが含まれ、アンダーコート層に、架橋剤としてのＡＤＨが含まれる場合、インク受理層の質量比（Ｆ／Ｒ）が２．０〜３．０の範囲であることが好ましく、さらに、填料に対する塩基性アルミニウム塩の含有量が０．０３〜０．０９であることが好ましい。
【実施例】
【００２９】
以下、本実施形態のインクジェット記録用シートを実施例と参考例および比較例によりさらに詳細に説明するが、本実施形態のインクジェット記録用シートは、以下の実施例に限定されるものではない。
【００３０】
基材として、厚さ８０μｍのポリプロピレンフィルム（カルレＴＮＲ８０、チッソ社製）を用いた。
（実施例１）
バインダーとしてアクリル系樹脂（アクロナールＹＪ−６２２１Ｄ、固形分４９％、ＢＡＳＦディスパージョン社製）を４３部、シリカを６．３部、ＡＤＨを０．２６部に、固形分が２７．６％になるように水を加えて、アンダーコート層用塗工液を作成した。次に、６％アセトアセチル変性ＰＶＡ（ゴーセファイマーＺ−４１０、日本合成化学社製）を４９部、塩基性乳酸アルミニウム（タキセラムＭ１６０Ｌ、固形分２１％、多木化学社製）を３．４部、ジメチルアミンとエピクロルヒドリンとの重合物（ユニセンスＫＨＥ１０００Ｌ、固形分５０％、センカ社製）を３．１部、非イオン界面活性剤（ＳＮデフォーマー４８０、サンノプコ社製）を０．２部、シリカ（ガシルＨＰ３９５、ウイルバーエリス社販売）を１１．８部、カチオン性物質（ネオフィックスＲＸ−１００、固形分１９％、日華化学社製）を０．６部に、固形分が１７．５％になるように水を加えて、インク受理層用塗工液を作成した。このときインク受理層用塗工液のｐＨは３．７であった。アンダーコート層用塗工液をバーコーターを用いて、基材の一方の表面に、塗工量が固形分で５．５ｇ／ｍ２になるように塗工して、７５℃で１分乾燥させてアンカー層を形成した。次に、このアンダーコート層上にインク受理層用塗工液を、アプリケーターを用いて、塗工量が固形分で１７ｇ／ｍ２になるように塗工して、１００℃で３分乾燥させてインク受理層を形成し、インクジェット記録用シートを得た。アンダーコート層におけるＡＤＨのアンダーコート層全量に対する含有量は固形分比率で０．９４重量％である。また、インク受理層における質量比（Ｆ／Ｒ）が、４であり、塩基性乳酸アルミニウムの含有量が、填料に対して０．０６であり、ジメチルアミンとエピクロルヒドリンとの重合物の含有量が、填料に対して０．１３である。
【００３１】
（参考例）
実施例１において、インク受容層用塗工液のジメチルアミンとエピクロルヒドリンとの重合物が含まれず、シリカを８．８部にし、インク受理層における質量比（Ｆ／Ｒ）が３であり、塩基性乳酸アルミニウムの含有量が填料に対して０．０８である以外は、実施例１と同様にしてインクジェット記録用シートを得た。
【００３２】
（実施例３）
実施例１において、インク受容層用塗工液のジメチルアミンとエピクロルヒドリンとの重合物を１．９部にし、インク受理層におけるジメチルアミンとエピクロルヒドリンとの重合物の含有量が填料に対して０．０８である以外は、実施例１と同様にしてインクジェット記録用シートを得た。
【００３３】
（実施例４）
実施例１において、インク受容層用塗工液のジメチルアミンとエピクロルヒドリンとの重合物を４．３部にし、インク受理層におけるジメチルアミンとエピクロルヒドリンとの重合物の含有量が填料に対して０．１８である以外は、実施例１と同様にしてインクジェット記録用シートを得た。
【００３４】
（実施例５）
実施例１において、アンダーコート層用塗工液のＡＤＨを０．０９部にし、アンダーコート層におけるＡＤＨの含有量が固形分比率でアンダーコート層全量に対して０．３３重量％である以外は、実施例１と同様にしてインクジェット記録用シートを得た。
【００３５】
（実施例６）
実施例１において、アンダーコート層用塗工液のＡＤＨを０．４４部にし、アンダーコート層におけるＡＤＨの含有量が固形分比率でアンダーコート層全量に対して１．５８重量％である以外は、実施例１と同様にしてインクジェット記録用シートを得た。
【００３６】
（実施例７）
実施例１において、インク受容層用塗工液の塩基性乳酸アルミニウムを２．３部にし、インク受理層における塩基性乳酸アルミニウムの含有量が填料に対して０．０４である以外は、実施例１と同様にしてインクジェット記録用シートを得た。
【００３７】
（実施例８）
実施例１において、インク受容層用塗工液の塩基性乳酸アルミニウムを４．５部にし、インク受理層における塩基性乳酸アルミニウムの含有量が填料に対して０．０８である以外は、実施例１と同様にしてインクジェット記録用シートを得た。
【００３８】
（実施例９）
実施例１において、インク受理層用塗工液のｐＨを４に調整した以外は、実施例１と同様にしてインクジェット記録用シートを得た。インク受理層のｐＨの調製は、塗液にアンモニアを入れて行った。ｐＨの測定は、ＨＯＲＩＢＡ社製のコンパクトｐＨメーター ｔｗｉｎ ｐＨ Ｂ−２１１を用いて行った。
【００３９】
（実施例１０）
実施例１において、インク受理層用塗工液のｐＨを５に調整した以外は、実施例１と同様にしてインクジェット記録用シートを得た。ｐＨの調製は、実施例９と同様にして行った。
【００４０】
（実施例１１）
実施例１において、インク受容層用塗工液の塩基性乳酸アルミニウムを１．７部、ジメチルアミンとエピクロルヒドリンとの重合物を１．６部、シリカを６部にし、インク受理層における質量比（Ｆ／Ｒ）が２である以外は、実施例１と同様にしてインクジェット記録用シートを得た。
【００４１】
（実施例１２）
実施例１において、インク受容層用塗工液の塩基性乳酸アルミニウムを２．６部、ジメチルアミンとエピクロルヒドリンとの重合物を２．３部、シリカを８．９部にし、インク受理層における質量比（Ｆ／Ｒ）が３である以外は、実施例１と同様にしてインクジェット記録用シートを得た。
【００４２】
（実施例１３）
実施例１において、インク受容層用塗工液の塩基性乳酸アルミニウムを４．４部、ジメチルアミンとエピクロルヒドリンとの重合物を３．９部、シリカを１４．８部にし、インク受理層における質量比（Ｆ／Ｒ）が５である以外は、実施例１と同様にしてインクジェット記録用シートを得た。
【００４３】
（実施例１４）
実施例１において、インク受容層用塗工液のジメチルアミンとエピクロルヒドリンとの重合物の代わりにジアリルジメチルアンモニウムクロライドの重合物（ユニセンスＦＰＡ１００１Ｌ、固形分４７％、センカ社製）を３．３部用いた以外は実施例１と同様にしてインクジェット記録用シートを得た。
【００４４】
（比較例１）
実施例１において、インク受容層用塗工液のアセトアセチル変性ＰＶＡの代わりに６％シラノール変性ポリビニルアルコール（クラレポバールＲ−１１３０、クラレ社製）を用いた以外は実施例１と同様にしてインクジェット記録用シートを得た。
【００４５】
（比較例２）
実施例１において、アンダーコート層塗工液に架橋剤であるＡＤＨが含まれない以外は、実施例１と同様にしてインクジェット記録用シートを得た。
【００４６】
（比較例３）
実施例１において、インク受容層用塗工液に塩基性乳酸アルミニウムが含まれない以外は、実施例１と同様にしてインクジェット記録用シートを得た。
【００４７】
（比較例４）
実施例１において、インク受理層用塗工液のｐＨを６に調整した以外は、実施例１と同様にしてインクジェット記録用シートを得た。ｐＨの調製は、実施例９と同様にして行った。
【００４８】
（比較例５）
実施例１において、インク受容層用塗工液の塩基性乳酸アルミニウムを１．２部にし、インク受理層における塩基性乳酸アルミニウムの含有量が填料に対して０．０２である以外は、実施例１と同様にしてインクジェット記録用シートを得た。
【００４９】
（比較例６）
実施例１において、インク受容層用塗工液の塩基性乳酸アルミニウムを５．６部にし、インク受理層における塩基性乳酸アルミニウムの含有量が填料に対して０．１０である以外は、実施例１と同様にしてインクジェット記録用シートを得た。
【００５０】
（比較例７）
実施例１において、インク受容層用塗工液のジメチルアミンとエピクロルヒドリンとの重合物を０．７部にし、インク受理層におけるジメチルアミンとエピクロルヒドリンとの重合物の含有量が填料に対して０．０３である以外は、実施例１と同様にしてインクジェット記録用シートを得た。
【００５１】
（比較例８）
実施例１において、インク受容層用塗工液のジメチルアミンとエピクロルヒドリンとの重合物を５．５部にし、インク受理層におけるジメチルアミンとエピクロルヒドリンとの重合物の含有量が填料に対して０．２３である以外は、実施例１と同様にしてインクジェット記録用シートを得た。
【００５２】
これら実施例１、３〜１４と参考例及び比較例１〜８のインクジェット記録用シートについて、下記の方法によりそれぞれインク吸収性及び塗工層強度の試験を行ない、その結果を表１に示した。
（インク吸収性）
プリンター排出部でフィルムにて印画面を擦り、インクの擦れ具合を目視により以下の評価基準で評価した。プリンターとしてキヤノン社製のインクジェットプリンターを用いた。
◎    インク噴射量２７５％で印画したときに問題なし
○    インク噴射量２７５％で印画したときに少しインクが流れる
△    インク噴射量２００％で印画したときに少しインクが流れる
×    インク噴射量２００％で印画したときにインクが流れる
（塗工層強度）
乾燥塗工層強度：セロテープ（登録商標、ニチバン株式会社製）を2kgのローラーで貼り付け、180°方向に勢いよく剥がし塗工層の剥がれ具合を目視により以下の評価基準で評価した。
◎    剥離面積が20%以内
○    剥離面積が20-50%
△    剥離面積が50%以上
×    全面が剥離
湿潤塗工層強度：十分に濡れた綿棒で荷重が100gになるようにインク受理層表面を擦り、インク受理層が脱離する回数を測定した。１往復（片道約50mm）を１回とカウントし、以下の評価基準で評価した。
◎    100回以上
○    50回以上
△    10回以上50回未満
×    10回未満
【００５３】
【表１】
0005680956.tif 000002
【００５４】
表１の結果から明らかなとおり、実施例１、３〜１４と参考例のインクジェット記録用シートは、いずれもインク吸収性と塗工層強度に優れていた。これに対して、インク受理層のバインダーとしてアセトアセチル変性ＰＶＡが含まれない比較例１、ＡＤＨが含まれない比較例２、塩基性乳酸アルミニウムが含まれない比較例３、ｐＨが規定範囲を外れる比較例４、塩基性乳酸アルミニウムの含有量が規定範囲を外れる比較例５及びメチルアミンとエピクロルヒドリンとの重合物の含有量が規定範囲を外れる比較例７のインクジェット記録用シートは、いずれも塗工層強度が劣っていた。また、塩基性乳酸アルミニウムの含有量が規定範囲を外れる比較例６及びメチルアミンとエピクロルヒドリンとの重合物の含有量が規定範囲を外れる比較例８のインクジェット記録用シートは、いずれもインク吸収性が劣っていた。